(57)【特許請求の範囲】
【請求項１】
紙基材、及びその両面上に形成され、かつ顔料と接着剤とを主成分として含有する塗被層を有する塗工紙であって、
前記紙基材に含まれるパルプ繊維が、１５〜５０重量％のＮＢＫＰ及び５０〜８５重量％のＬＢＫＰからなり、さらにポリアクリルアミド系紙力剤及び／又はポリアミド系湿潤紙力増強剤を含み、かつ、前記塗工紙が、下記要件（１）〜（４）：
（１）Ｊ．ＴＡＰＰＩ  Ｎｏ．５４−９３により測定された内部結合強さが、０．２７ｋＪ／ｍ2以上であること、
（２）その透気度が３０００秒以下であること、
（３）白紙光沢度が５０％以上であること、及び、
（４）前記塗工紙から、幅１ｃｍ長さ１０ｃｍのサンプルを作成し、このサンプルを、２０℃、６５％ＲＨの条件下で調湿した後、その厚さ（Ｃ１）を測定し、この調湿されたサンプルを、２０℃の水中に浸漬し、直ちに取り出し、直ちに、ろ紙で、サンプル表面の水を、水による光沢が消える様に拭き取り、その厚さ（Ｃ２）を測定したとき、下記式：
厚さの増加＝Ｃ２−Ｃ１（μｍ）
により算出された厚さの増加が３０μｍ以下であること
を満たすことを特徴とする電子写真用転写紙。
【請求項２】
前記紙基材の、Ｊ．ＴＡＰＰＩ  Ｎｏ．５４−９３により測定された内部結合強さが０．２７ｋＪ／ｍ2 以上であり、さらに、前記紙基材から幅１ｃｍ長さ１０ｃｍのサンプルを作成し、このサンプルを、２０℃、６５％ＲＨの条件下で調湿した後、その厚さ（Ｃ１）を測定し、この調湿されたサンプルを、２０℃の水中に浸漬し、直ちに取り出し、直ちに、ろ紙で、サンプル表面の水を、水による光沢が消える様に拭き取り、その厚さ（Ｃ２）を測定したとき、下記式：
厚さの増加＝Ｃ２−Ｃ１（μｍ）
により算出された厚さの増加が３０μｍ以下である、請求項１記載の電子写真用転写紙。
【請求項３】
前記紙基材が、撥水剤を含む紙料スラリー及び／又はサイズプレス液を用いて製造されたものである、請求項１又は２に記載の電子写真用転写紙。
【請求項４】
前記紙基材が、填料を含まない紙料スラリーから抄造されたものである、請求項１〜２のいずれか１項に記載の電子写真用転写紙。
【発明の詳細な説明】
【０００１】
【発明の属する技術分野】
本発明は、電子写真方式のモノクロおよびカラー複写機またはプリンター等に適用され、印刷並の高画質の画像を記録することができる転写紙に関するものであり、特に高画質が得られ、かつ走行性に優れた電子写真用転写紙（以下、「電子写真用転写用紙」、「転写紙」、「転写用紙」ともいう。）に関するものである。
【０００２】
【従来の技術】
オフセット印刷等に代表される精巧な多色印刷では、表面が平滑であり、印刷適性を向上させるために、紙基体に顔料と接着剤を主成分とする塗被層を設けたアート紙、コート紙（以下、印刷用紙という）等の塗工紙が使用されている。一方、電子写真方式でも、近年のＤＴＰの汎用化と電子写真技術の進歩により、飛躍的な画質の向上並びに印刷の高速化が実現されてきており、上記市販の印刷用紙を用いることが試みられているが、従来の印刷用紙では、印字の給紙時に重送や記録装置内での紙詰まりが発生すること、及び／又はトナーの定着時に画像部がふくれる現象、すなわちブリスタの発生によって外観が著しく低下することなどにより、ほとんど使用されていないのが現状である。
【０００３】
転写用紙のプリンター内走行性については、市販印刷用紙の重送や紙詰まりは、特に、これらが高湿環境下で密閉された印刷用紙の包装を開き印字を開始した直後に発生し易いことから、従来の印刷用紙が高平滑であり、従って、相互密着性が高いこと及び、顔料塗工層表面に付着する水分が上記問題点の原因と考えられていた。その対策として、特公平５−８２９３９号公報では水の付着性の少ない顔料と接着剤とを配合した塗料を原紙に塗工して転写用紙間の静摩擦係数の標準偏差を０．０５以下にする提案がされているこの提案は、２０℃、６５％ＲＨの環境における走行性については効果があるが、高湿環境（例えば、２８℃、８５％ＲＨ）では、走行性の改善効果が認められない。
【０００４】
またブリスタ発生の原因については、トナーの定着が熱処理によって行われるため、この熱処理時に塗工紙中の水蒸気が急激に膨張し、画像部にふくれ（ブリスタ）が発生するものと思われる。このブリスタに対する対応手段として、特開平５−２４１３６６号公報では、特定範囲の透気度を有する基材上に特定の顔料塗工層を３〜７ｇ／ｍ2 の塗工量で設け、透気度を４０００秒以下にすることが提案されている。しかし、塗工量が３〜７ｇ／ｍ2 では塗工層による紙基体の被覆が不十分であって、一般印刷物と同様の風合いが得られず、また、透気度が４０００秒以下ではブリスタを完全には抑えることができない。従って、走行性に優れ、かつブリスタの発生のない電子写真用転写紙の出現が強く望まれている。
【０００５】
【発明が解決しようとする課題】
本発明は、上記の問題点を解決することを目的とするものであって、電子写真方式における重送や紙詰まりの発生がなく、走行性が良好であり、定着時のブリスタの発生がなく、かつ高品位な画像が得られる電子写真用転写紙を提供しようとするものである。
【０００６】
【課題を解決するための手段】
本発明者らは電子写真用転写紙に、走行性に優れ、かつブリスタが発生しないという特性を具備せる手段を鋭意研究した結果、基材の両面に顔料と接着剤を主成分とする塗被層を設けてなる電子写真用転写紙において、紙基材として、１５〜５０重量％のＮＢＫＰ及び５０〜８５重量％のＬＢＫＰからなるパルプ繊維、さらにポリアクリルアミド系紙力剤及び／又はポリアミド系湿潤紙力増強剤を含むものを使用し、かつ転写紙を２０℃の水中に浸漬し、直ちに引き上げたとき、その直後の厚さの増加が３０μｍ以下であり、かつＪ．ＴＡＰＰＩ  Ｎｏ．５４−９３により測定された内部結合強さが０．２７ｋＪ／ｍ2 以上であり、かつその透気度が３０００秒以下であり、白紙光沢度が５０％以上であるように調整することにより上記問題点の解決に成功した。
すなわち本発明に係る電子写真用転写紙は、紙基材及びその両面上に形成され、かつ顔料と接着剤を主成分として含有する塗被層を有する塗工紙であって、
前記紙基材に含まれるパルプ繊維が、１５〜５０重量％のＮＢＫＰ及び５０〜８５重量％のＬＢＫＰからなり、さらにポリアクリルアミド系紙力剤及び／又はポリアミド系湿潤紙力増強剤を含み、かつ、前記塗工紙が、下記要件（１）〜（４）：
（１）Ｊ．ＴＡＰＰＩ  Ｎｏ．５４−９３により測定された内部結合強さが、０．２７ｋＪ／ｍ2以上であること、
（２）その透気度が３０００秒以下であること、
（３）白紙光沢度が５０％以上であること、及び、
（４）前記塗工紙から、幅１ｃｍ長さ１０ｃｍのサンプルを作成し、このサンプルを、２０℃、６５％ＲＨの条件下で調湿した後、その厚さ（Ｃ１）を測定し、この調湿されたサンプルを、２０℃の水中に浸漬し、直ちに取り出し、直ちに、ろ紙で、サンプル表面の水を、水による光沢が消える様に拭き取り、その厚さ（Ｃ２）を測定したとき、下記式：
厚さの増加＝Ｃ２−Ｃ１（μｍ）
により算出された厚さの増加が３０μｍ以下であること
を満たすことを特徴とするものである。
さらに本発明に係る電子写真用転写紙の前記紙基材は、そのＪ．ＴＡＰＰＩ  Ｎｏ．５４−９３により測定された内部結合強さが０．２７ｋＪ／ｍ2 以上であり、さらに、前記紙基材から幅１ｃｍ長さ１０ｃｍのサンプルを作成し、このサンプルを、２０℃、６５％ＲＨの条件下で調湿した後、その厚さ（Ｃ１）を測定し、この調湿されたサンプルを、２０℃の水中に浸漬し、直ちに取り出し、直ちに、ろ紙で、サンプル表面の水を、水による表面光沢が消える様に拭き取り、その厚さ（Ｃ２）を測定したとき、下記式：
厚さの増加＝Ｃ２−Ｃ１（μｍ）
により算出された厚さの増加が３０μｍ以下である、ことが好ましい。
本発明の電子写真用転写紙において、前記紙基材が、撥水剤を含む紙料スラリー及び／又はサイズプレス液を用いて製造されたものであることが好ましい。
本発明の電子写真用転写紙において、前記紙基材が、填料を含まない紙料スラリーから抄造されたものであることが好ましい。
【０００７】
【発明の実施の形態】
本発明者等は、高湿環境下での重送、紙詰まりの発生と、塗工紙の湿度に対する厚さ方向の膨潤性、及び静摩擦係数との関連性について鋭意検討を重ねた結果、高湿条件における重送、紙詰まりは、給紙トレーに積まれた塗工紙が吸湿して厚さ方向に膨潤し、紙間の密着が強まることによって発生することを突き止めた。すなわち高湿条件下における塗工紙の厚さ方向の膨潤を防止することによって、高湿環境下における走行性が良好となった。またトナー定着時に発生するブリスタの発生については、塗工紙並びに紙基体の内部結合強さ、透気度との関連性について検討を重ねた結果、トナー定着時の急激な水の体積変化によって、塗工紙の基材層が膨れることが原因であることを突き止めた。すなわち塗工紙の内部結合強さを高めて、透気度を所定の範囲にすることによって、ブリスタの発生が生じない電子写真用転写紙を得ることが出来た。
【０００８】
本発明に係る電子写真用転写紙において、前記試験法により、調湿し、２０℃の水中に浸漬し直ちに引き上げ、直ちに濾紙で表面の水を拭き取ったとき、その厚さの増加が３０μｍを越える場合、重送、紙詰まり等が発生し、走行性が低下する。また、内部結合強さが０．２７ｋＪ／ｍ2 より低い場合、トナー定着の際にブリスタが発生することがある。
【０００９】
塗工紙の厚さ方向の膨潤性並びに内部結合強さを所望の範囲にするために、本発明は、特に紙基体の厚み方向の吸湿膨潤を小さくし、かつ内部結合強さが高められた電子写真用転写紙を提案する。本発明の電子写真用転写用紙に用いられる紙基材は、それに含まれるパルプ繊維が、１５〜５０重量％のＮＢＫＰ及び５０〜８５重量％のＬＢＫＰよりなるものであり、さらに、ポリアクリルアミド系紙力剤及び／又はポリアミド系湿潤紙力増強剤を含むものである。また前記塗工紙の紙基材は、それを前記試験法により調湿し、２０℃の水中に浸漬し、直ちに引き上げ、直ちに濾紙で表面の水を拭き取ったとき、その直後の厚さの増加が３０μｍ以下であることが好ましく、より好ましくは２０μｍ以下であり、かつＪ．ＴＡＰＰＩ  Ｎｏ．５４−９３により測定された内部結合強さが０．２７ｋＪ／ｍ2 以上であることが好ましく、より好ましくは０．３ｋＪ／ｍ2 以上である。
本発明に用いられる紙基材は、後記実施例１に示すように撥水剤を含むサイズプレス液を用いて製造されたものであることが好ましく、或は、後記実施例６に記載されているように撥水剤を含むパルプスラリーから製造されたものであることも好ましい。また、本発明に用いられる紙基材は、後記実施例１〜６に記載されているように、填料を含まない紙料スラリーから抄造されたものであることが好ましい。
【００１０】
紙基体の湿度に対する厚み方向の膨潤を所望の範囲にするためには、紙基体の寸法安定性を向上させる必要がある。一般に、紙シート中の繊維は水分含有量に応じてまずその幅方向に伸縮し、この幅方向の寸法変化は繊維間結合を通じて当該繊維と交差する繊維の縦軸方向に伝えられ、これに繊維縦軸方向の伸長力を与える。ここで、繊維の縦軸方向の伸びは、繊維軸方向の剛性によってある程度妨げられるが、最終的には若干伸びる。これらの現像の結果として、紙の寸法が変化する。紙では、繊維が紙面にほぼ平行に配列しているので、厚さ方向の寸法変化が平面方向に比べて著しく大きい。
【００１１】
この紙基体の寸法安定性を向上させる方法としては、例えばパルプの種類の選択（剛性の高い針葉樹パルプ（ＮＢＫＰ）を用いる本発明においては、ＮＢＫＰ：１５〜５０重量％、ＬＢＫＰ：５０〜８５重量％からなるパルプを用いる）、熱処理パルプの使用、叩解を進めることにより繊維間結合を高めること、並びに紙力剤としてポリアクリルアミド系紙力剤及び／又は湿潤紙力増強剤としてポリアミド系湿潤紙力増強剤を含み、必要により、更に撥水剤（天然ワックス、オレフィン系、ジルコニウム系、フッ素系ワックス）の添加、疎水性繊維（ガラス繊維など）の混抄、撥水剤や水系樹脂（ポリビニルアルコール、フッ素系樹脂、アクリル、スチレン、アクリルースチレン共重合、アミド、ウレタン、エポキシ化合物等）の含浸、塗工、積層加工及びラミネートなどを有することが有効であり、これらを目的に応じて適宜選択して利用する。
【００１２】
また、紙基体の内部結合強さの向上に対しては、例えばパルプの種類の選択（剛性の高い針葉樹）、叩解を進め繊維間結合を高めること、紙力剤の添加、並びに樹脂の含浸、又は塗工などがあるが、目的に応じて適宜選択される。
【００１３】
本発明の電子写真用転写紙は、上記の紙基体の両面に主として顔料と水性結着剤からなる塗被液を塗工して塗工層を形成し、それに平滑化処理を施すことによって得られる。塗工層用顔料としては、例えば、重質炭酸カルシウム、軽質炭酸カルシウム、カオリン、焼成カオリン、構造性カオリン、デラミカオリン、タルク、硫酸カルシウム、硫酸バリウム、二酸化チタン、酸化亜鉛、アルミナ、炭酸マグネシウム、酸化マグネシウム、シリカ、アルミノ珪酸マグネシウム、微粒子状珪酸カルシウム、微粒子状炭酸マグネシウム、微粒子状軽質炭酸カルシウム、ホワイトカーボン、ベントナイト、ゼオライト、セリサイト、スメクタイト等の鉱物質顔料や、ポリスチレン樹脂、スチレン−アクリル共重合樹脂、尿素樹脂、メラミン樹脂、アクリル樹脂、塩化ビニリデン樹脂、ベンゾグアナミン樹脂並びにそれらの微小中空粒子や貫通孔型樹脂等の有機顔料が挙げられ、これらの中から１種あるいは２種以上が適宜選択して用いられる。
【００１４】
また塗工層用接着剤としては、水溶性及び／または水分散性の高分子化合物を用いることができ、例えば、カチオン性澱粉、両性澱粉、酸化澱粉、酵素変性澱粉、熱化学変性澱粉、エステル化澱粉、エ−テル化澱粉等の澱粉類、カルボキシメチルセルロース、ヒドロキシエチルセルロース等のセルロース誘導体、ゼラチン、カゼイン、大豆蛋白、天然ゴム等の天然あるいは半合成高分子化合物、ポリビニルアルコール、イソプレン、ネオプレン、ポリブタジエン等のポリジエン類、ポリブテン、ポリイソブチレン、ポリプロピレン、ポリエチレン等のポリアルケン類、ビニルハライド、酢酸ビニル、スチレン、（メタ）アクリル酸、（メタ）アクリル酸エステル、（メタ）アクリルアミド、メチルビニルエーテル等のビニル系重合体や共重合体類、スチレン−ブタジエン系、メチルメタクリレート−ブタジエン系等の合成ゴムラテックス、ポリウレタン樹脂、ポリエステル樹脂、ポリアミド樹脂、オレフィン−無水マレイン酸樹脂、メラミン樹脂等の合成高分子化合物等を用いることができる。そして、これらの中から電子写真用転写紙の品質目標に応じて１種あるいは２種以上が適宜選択して使用される。
【００１５】
塗工層形成用塗被液において、接着剤の配合割合は、顔料１００重量部（固型分）に対して５〜５０重量部（固型分）の範囲である。これが５重量部未満では、得られる塗工層塗膜の強度が弱く、複写機内のフィードロールによって塗工層が剥がれてロール上に堆積し、フィードロールのスリップや転写用紙を傷つける原因となる。またそれが５０重量部を越えると、用紙間のブロッキングの発生や塗工層が緻密になり、トナーの塗工層中への浸透が少なくなり、トナー層が容易に剥がれるという現象が発生する。
【００１６】
この塗被液中には、上記顔料及び接着剤に加えて、必要により、各種助剤、例えば界面活性剤、ｐＨ調節剤、粘度調節剤、柔軟剤、光沢付与剤、ワックス類、分散剤、流動変性剤、導電防止剤、安定化剤、帯電防止剤、架橋剤、サイズ剤、蛍光増白剤、着色剤、紫外線吸収剤、消泡剤、耐水化剤、可塑剤、滑剤、防腐剤、香料等を適宜使用することも可能である。
【００１７】
塗被液の塗工量は、本発明の電子写真用転写紙の使用目的に応じて適宜に選択されるものであるが、一般的には、基材表面の凹凸を完全に覆う程度の量が必要であり、乾燥重量で８〜４０ｇ／ｍ2 であることが適当である。塗工層を形成する塗被方法としては一般に公知の塗被装置、例えばブレードコータ、エヤーナイフコータ、ロールコータ、リバースロールコータ、バーコータ、カーテンコータ、ダイコータ、グラビアコータ、チャンプレックスコータ、ブラシコータ、ツーロールあるいはメータリングブレード式のサイズプレスコータ、ビルブレードコータ、ショートドウェルコータ、ゲートロールコータ等の装置が適宜用いられる。
【００１８】
塗工層は、紙基体の両面に形成され、必要に応じて１層あるいは必要に応じて２層以上の中間層を設けて多層構造にすることも可能である。なお両面塗工や多層構造にする場合、各々の塗被液が同一また塗工量が同一である必要はなく、所要の品質レベルに応じてこれらを適宜調整して配合されればよく、特に限定されるものではない。また紙基体の裏面に設けられた塗工層には、合成樹脂層、顔料と接着剤等からなる塗被層や、帯電防止層等を設けてカール防止、印刷適性付与、給配紙適性等を付与することも可能である。さらに転写紙の裏面に種々の加工、例えば粘着、磁性、難燃、耐熱、耐水、耐油、防滑等の後加工を施すことにより、用途適性を付加して使用することも勿論可能である。
【００１９】
本発明において、紙基体上に塗工層を設けた後、通常の乾燥工程や表面処理工程等の平滑化処理により、水分が３〜１０重量％、好ましくは４〜８重量％程度となるように調整して仕上げられる。
【００２０】
また、平滑化処理する際は、通常のスーパーキャレンダ、グロスキャレンダ、ソフトキャレンダ等の平滑化処理装置で行われる。またこの平滑化処理はオンマシンやオフマシンで適宜用いられ、加圧装置の形態、加圧ニップの数、加温等も通常の平滑化処理装置に準じて適宜調節される。
【００２１】
平滑化処理を施した転写用紙は、印刷用紙として好ましい外観及び風合いを備えていることが好ましく、このためにＪＩＳ  Ｚ８７４１に基づく入射・受光角７５度の白紙光沢度は５０％以上であり、好ましくは５５％以上である。さらにその透気度は３０００秒以下に調整される。ちなみに透気度が３０００秒を越えると、ブリスタが発生することがある。
【００２２】
【実施例】
本発明を下記実施例により具体的に説明するが、勿論、本発明の範囲はそれら実施例により限定されるものでない。なお、例中の「部」及び「％」は、特に断わらない限り、「重量部」及び「重量％」を示す。
【００２３】
実施例１
下記工程により電子写真用転写紙を作製した。
〔基材の調製〕
ＬＢＫＰ（フリーネス（ＣＳＦ）＝５５０ｍｌ）５０部、ＮＢＫＰ（フリーネス（ＣＳＦ）＝５５０ｍｌ）５０部のパルプスラリーに、前記パルプの合計重量を基準として、紙力剤としてポリアクリルアミド系樹脂（商品名；ＰＳ１９４−７  荒川化学工業社製）０．２％、湿潤紙力増強剤としてポリアミド・エピクロルヒドリン系樹脂（商品名；ＷＳ５７０  日本ＰＭＣ社製）０．２％、及び硫酸バンド１部を添加し、これらの混合物を白水で希釈してｐＨ５．３、固形分濃度１．１％の紙料スラリーを調製した。この紙料スラリーを長網抄紙機を用いて抄紙し、次いで撥水剤としてフッ素系樹脂（商品名；ＦＰ−１１０、住友化学工業社製）の濃度１％のサイズプレス液を、塗布量が乾燥重量で０．５ｇ／ｍ2 となるようにサイズプレス装置で塗布し、乾燥し、この紙にマシンキャレンダーによりベック平滑度４０秒になるように平滑処理を施して坪量が８０ｇ／ｍ2 の基紙を得た。水浸漬による紙基体の厚さの増加、並びに紙基紙の内部結合強さを表１に示す。
【００２４】
〔塗被液の調製と塗布〕
カオリン（商品名；ＵＷ−９０  エンゲルハード社製）６０重量部（固形分；以下同様）、軽質炭酸カルシウム（商品名；ブリリアントＳ１５  白石カルシウム社製）３０重量部、及び焼成カオリン（商品名  アンシレックス  エンゲルハード社製）１０重量部に、分散剤としてポリアクリル酸ソーダ（商品名  アロンＡ−９  東亜合成社製）０．２部（顔料に対する固形比；以下同様）を加え、この混合物をコーレス分散機を用いて水分散して顔料スラリーを調製した。この顔料スラリーに酸化澱粉（商品名；エースＡ、王子コーンスターチ社製）３．０重量部、及びスチレンーブタジエン共重合体ラテックス（商品名；ＯＸ１０６０  日本ゼオン社製）１５部を添加し、撹拌し、さらに水を加えて、固形分濃度が４０％の塗被液を調製した。
【００２５】
〔紙基体への塗工層の形成〕
得られた塗被液を、上記の紙基体の両面に、片面当り乾燥重量が１５ｇ／ｍ2 になるようにエアーナイフコータを用いて塗被し、乾燥し、金属ロールと弾性ロールで構成された加圧ニップに通紙して、ＪＩＳ  Ｚ８７４１に基づく入射・受光角７５度の白紙光沢度が５５％になるように表面調整して、坪量が１１０ｇ／ｍ2 の転写用紙を作製した。
【００２６】
〔転写用紙の評価〕
得られた転写用紙の透気度と、Ａｃｏｌｏｒ９３５（富士ゼロックス社製）を用いたときの走行性及び画像記録の評価を行った。結果は表２に示す。
【００２７】
実施例２
実施例１と同様にして転写用紙を作成し、評価した。但し、パルプのフリーネス（ＣＳＦ）を３９０ｍｌに変更した。
【００２８】
実施例３
実施例２と同様にして転写用紙を作成し、評価した。但し、パルプスラリーをＬＢＫＰ８５部、ＮＢＫＰ１５部を用いて調製した。
【００２９】
比較例１
〔基材の調製〕
ＬＢＫＰ（フリーネス（ＣＳＦ）＝３９０ｍｌ）８５部、及びＮＢＫＰ（フリーネス（ＣＳＦ）＝３９０ｍｌ）１５部を含むパルプスラリーに、ロジンエマルジョンサイズ剤１．５部、カチオン化澱粉０．５部、硫酸バンド２部を添加し、これらの混合物を白水で希釈してｐＨ５．３、固形分濃度１．１％の紙料スラリーを調製した。この紙料スラリーから長網抄紙機を用いて抄紙し、この湿紙に、酸化澱粉（商品名；エースＡ  王子コーンスターチ社製）の濃度６％のサイズプレス液を、塗布量が、乾燥重量で２．０ｇ／ｍ2 になるように、サイズプレス装置で塗布し、乾燥させ、得られた紙に、マシンキャレンダーによりベック平滑度が４０秒になるように平滑処理を施して、坪量が８０ｇ／ｍ2 の基紙を作製した。
【００３０】
〔塗被液の調製と塗布〕
実施例１と同様にして転写用紙を作成し、評価した。但し、上記基材を用いた。
【００３１】
比較例２
〔基材の調製〕
ＬＢＫＰ（フリーネス（ＣＳＦ）＝３９０ｍｌ）８５部、及びＮＢＫＰ（フリーネス（ＣＳＦ）＝３９０ｍｌ）１５部を含むパルプスラリーに、硫酸バンド１部を添加し、これらの混合物を白水で希釈してｐＨ５．３、固形分濃度１．１％の紙料スラリーを調製した。この紙料スラリーを長網抄紙機を用いて抄紙し、得られた湿紙に、次いで撥水剤としてフッ素系樹脂（商品名；ＦＰ−１１０  住友化学工業社製）の液濃度１％のサイズプレス液を、塗布量が乾燥重量で０．５ｇ／ｍ2 となるようにサイズプレス装置で塗布し、乾燥させ、得られた紙に、マシーンキャレンダーによりベック平滑度が４０秒になるように表面平滑処理を施して、坪量が８０ｇ／ｍ2 の基紙を作製した。
【００３２】
〔塗被液の調製と塗布〕
実施例１と同様にして転写用紙を作成し、評価した。但し、上記基紙を用いた。
【００３３】
実施例４
〔基材の調製〕
実施例１と同様にして紙基体を作製した。但し、パルプスラリーの調製に当り、パルプの合計重量を基準として、紙力剤ポリアクリルアミド系樹脂（商品名；ＰＳ１９４−７  荒川化学工業社製）０．２％、湿潤紙力増強剤ポリアミド・エピクロルヒドリン系樹脂（商品名；ＷＳ５７０  日本ＰＭＣ社製）０．２％、及び硫酸バンド１部の代りに、ポリアクリルアミド系樹脂（商品名；ＰＳ１９４−７  荒川化学工業社製）０．５％、及びポリアミド・エピクロルヒドリン系樹脂（商品名；ＷＳ５７０  日本ＰＭＣ社製）０．５％、を添加し、さらにサイズプレス処理液として、撥水剤フッ素系樹脂（商品名；ＦＰ−１１０、  住友化学工業社製）の代りに、酸化澱粉（商品名；エースＡ  王子コーンスターチ社製）の濃度６％のサイズプレス液を用い、塗布量が乾燥重量で２．０ｇ／ｍ2 となるようにサイズプレス装置で塗布して紙基体を作製した。
【００３４】
〔塗被液の調製と塗布〕
実施例１と同様にして転写用紙を作成し、評価した。但し、上記紙基体を用いた。
【００３５】
実施例５
実施例４と同様にして紙基体を作製した。但し、サイズプレス処理液を水に変更した。また塗被液の調製並びに塗布、平滑化処理は、実施例１と同様に行って、転写用紙を得、評価した。
【００３６】
実施例６
〔基材の調製〕
ＬＢＫＰ（フリーネス（ＣＳＦ）＝３９０ｍｌ）８５部、及びＮＢＫＰ（フリーネス（ＣＳＦ）＝３９０ｍｌ）１５部を含むパルプスラリーに、ロジンエマルジョンサイズ剤３．０部、湿潤紙力増強剤としてポリアミド・エピクロルヒドリン系樹脂（商品名；ＷＳ５７０  日本ＰＭＣ社製）０．５部、撥水剤としてポリエチレン系ワックスエマルジョン（商品名；ＳＰＷ−１０９、荒川化学工業社製）０．８部、及び硫酸バンド３部を添加し、これらの混合物を白水で希釈してｐＨ５．３、固形分濃度１．１％の紙料スラリーを調製した。この紙料スラリーを長網抄紙機を用いて抄紙し、得られた紙にマシーンキャレンダーによりベック平滑度が４０秒になるように平滑処理を施して、坪量が８０ｇ／ｍ2 の基紙を作製した。また塗被液の調製塗布、並びに平滑化処理は実施例１と同様にして転写用紙を作製し、評価した。
【００３８】
比較例３
実施例７と同様にして紙基体を作製した。但し、サイズプレス処理後の坪量を８０ｇ／ｍ2 とし、ポリビニルアルコールの塗工を行わなかった。この紙基体を用いて、実施例７と同様にして転写用紙を作製し、評価した。
【００３９】
比較例４
実施例７と同様にして転写用紙を作成し、評価した。但し、紙基体の作製において、サイズプレス処理並びにポリビニルアルコールの塗工を行わなず、坪量を８０ｇ／ｍ2 の紙基体を作製した。
【００４０】
比較例５
実施例７と同様にして転写用紙を作成し、評価した。但し、紙基材の作製において、基材の坪量を７２ｇ／ｍ2 とし、この基材の両面にポリビニルアルコール（商品名；ＰＶＡ１１７Ｋ  クラレ社製）の５％水溶液をバーコーターにより、片面当り塗布層の絶乾重量が４ｇ／ｍ2 になるように塗工して、坪量が８０ｇ／ｍ2 の紙基体を作製した。
【００４１】
上記実施例及び比較例の各々において作製された転写紙を下記測定及び評価に供した。
測定方法および評価方法を下記に示す。
結果を表１及び表２に示す。
【００４２】
［紙基体および転写用紙の厚さの増加の測定］
幅１ｃｍ長さ１０ｃｍのサンプルを作成し、このサンプルを、２０℃、６５％ＲＨの条件下で調湿した後、その厚さ（Ｃ１）を測定し、この調湿されたサンプルを、２０℃の水中に浸漬し、直ちに取り出し、直ちに、ろ紙で、サンプル表面の水を、水による表面光沢が消える様に拭き取り、その厚さ（Ｃ２）を測定し、サンプルの厚さの増加を、下記式：
厚さの増加＝Ｃ２−Ｃ１（μｍ）
により算出した。
【００４３】
［紙基体および転写用紙の内部結合強さの測定］
測定方法は、Ｊ．ＴＡＰＰＩ  Ｎｏ．５４−９３に従った。
【００４４】
［転写用紙の透気度の測定］
Ｊ．ＴＡＰＰＩ  Ｎｏ．５−９３の測定方法に従って、王研式透気度測定器（空気マイクロメーター）によって測定した。
【００４５】
［転写用紙の光沢度の測定］
光沢度を入射角と受光角が７５度の条件で測定した。測定器：商品名ＧＬＯＳＳ  ＭＥＴＥＲ  ＭＯＤＥＬ  ＧＭ−２６Ｄ（村上色彩研究所社製）
【００４６】
［走行性並びにブリスタの評価］
プリンター：Ａｃｏｌｏｒ９３５（富士ゼロックス社製）
【００４７】
（走行性の評価）
環境Ｉ：２０℃−６５％ＲＨ
II：２８℃−８５％ＲＨ
上記の環境ＩおよびIIにおいて１０００枚宛記録し、重送並びに紙詰まりの回数を測定し、下記の評価基準により評価した。
◎：重送並びに紙詰まりの発生回数が０回。実用上問題なく、品質も優れている。
○：重送並びに紙詰まりの発生回数が１〜５回。実用上問題ない。
△：重送並びに紙詰まりの発生回数が６〜１０回。実用上問題ある。
×：重送並びに紙詰まりの発生回数が１１以上。実用上問題あり、品質も著しく劣っている。
【００４８】
（ブリスタ評価）
環境Ｉ：２０℃−６５％ＲＨ
II：２８℃−８５％ＲＨ
上記の環境ＩおよびIIにおいて１００枚宛記録し、ブリスタの発生回数を測定し、下記の評価基準で評価した。
◎：ブリスタの発生回数が０回。
○：ブリスタの発生回数が１〜５回。
△：ブリスタの発生回数が６〜１０回。
×：ブリスタの発生回数が１１回以上。
【００４９】
【表１】
0003850123.tif 000002
【００５０】
【表２】
0003850123.tif 000003
【００５１】
【発明の効果】
本発明に係る電子写真用転写紙は、走行性に優れ、ブリスタの発生がなく、高品位な画像を記録できる電子写真用転写紙であり、実用上極めて有用である。